УСИЛЕННАЯ ТАКТИЛЬНО-ЧУВСТВИТЕЛЬНАЯ И ОПТИЧЕСКИ ПОЛУПРОЗРАЧНАЯ ПЛЕНКА ДЛЯ УПАКОВКИ

1. Полимерная композиция, подходящая для применения в пленке, полученной экструзией с раздувом, содержащая
a) от 80 до 99,5 массовых процентов непрерывной полимерной фазы, содержащей полиолефин, и
b) от 0,5 до 20 массовых процентов полимерных частиц, имеющих
i) средний диаметр частиц от 0,85 до 20 мкм;
ii) показатель преломления от 1,46 до 1,61;
2
2
iii) среднюю твердость частиц от 1,2367E+10 Н/м до 8,4617E+10 Н/м;
и
iv) содержащих по меньшей мере 60% полимеризованных акриловых мономерных звеньев.
2. Полимерная композиция по п. 1, отличающаяся тем, что полиолефин выбран из группы, состоящей из полипропилена, полиэтилена, полибутилена и их сополимеров и смесей.
3. Полимерная композиция по любому из пп. 1-2, отличающаяся тем, что полимерные частицы имеют непрерывный градиент показателя преломления.
4. Полимерная композиция по п. 3, отличающаяся тем, что показатель преломления на поверхности полимерных частиц составляет от 1,46 до 1,7 и показатель преломления в центре полимерных частиц составляет от 1,45 до 1,53.
5. Полимерная композиция по п. 1, отличающаяся тем, что полимерные частицы содержат по меньшей мере 70 мольных процентов акриловых и стирольных мономерных звеньев.
6. Композиция, содержащая полимерную композицию по п. 1 и пигмент, выбранный из группы, состоящей из диоксида титана, карбоната кальция и их смесей.
7. Пленка, полученная экструзией с раздувом, имеющая по меньшей мере один слой, содержащий полимерную композицию по любому из пп. 1-6.
8. Пленка, полученная экструзией с раздувом по п. 7, отличающаяся тем, что указанная пленка, полученная экструзией с раздувом, характеризуется наличием толщины в диапазоне от 5 до 350 мкм, модуля эластичности в диапазоне от 5 до 133 МПа, прочности расплава в диапазоне от 4 до 40 сН, удлинения при разрыве в диапазоне от 100 до 1000%, блеска по блескомеру с отражением света под углом 45 градусов в диапазоне от 7 до 36 и мягкости, измеренной группой экспертов на основе методики оценки на ощупь, измеренной согласно Сенсорному анализу ISO 8587, которая выше мягкости пленки, не содержащей полимерной композиции.
9. Изделие, содержащее пленку, полученную экструзией с раздувом, по любому из пп. 7 или 8.
10. Изделие по п. 9, отличающееся тем, что указанное изделие представляет собой гибкую упаковку, выбранную из группы, состоящей из мешка, упаковки «флоу-пак», пакета типа подушки и обертки для потребительских товаров.